КОМПОЗИЦИЯ НА ОСНОВЕ ЧАСТИЧНО-КРИСТАЛЛИЧЕСКОГО ПОЛИОЛЕФИНА, СПОСОБ ЕЕ ПОЛУЧЕНИЯ И ИЗДЕЛИЯ, ИЗГОТОВЛЕННЫЕ ИЗ НЕЕ

1. Композиция на основе частично-кристаллического полиолефина, содержащая:
термопластичный кристаллизуемый полиолефин и
одно или несколько диалкил-бис-оксаламидных соединений, имеющих формулу:
1
2
1
2
a
1
2
a
b
где R представляет собой спейсерную группу, а каждый из R представляет собой периферийную группу, и где каждый из R и R , и R  представляет собой независимо выбранную гидрокарбильную группу, в которой не содержится ни арила, ни замещенного арила, и где каждый из R и R выбирают из группы, состоящей из:
1
20
C-C алкила;
1
20
1
20
1
20
1
20
C-C алкила, замещенного C-C алкиламино, ди(C-C алкил)амино, C-C алкилокси или гидрокси;
2
4
2
4
2
20
3
12
3
12
1
20
(поли(С-С алкокси)) - (С-С алкила); C-C алкенила; С-C циклоалкила; С-C циклоалкила, замещенного 1, 2 или 3 C-C алкилами; циклогексилметила;
1
20
циклогексилметила, замещенного 1, 2 или 3 C-C алкилами;
3
20
С-С циклоалкенила;
3
12
1
20
С-С циклоалкенила, замещенного 1, 2 или 3 C-C алкилами;
адамантила;
1
20
адамантила, замещенного C-C алкилом; и
5- или 6-членных гетероциклических групп.
2. Композиция на основе частично-кристаллического полиолефина по п. 1, где одно или несколько бис-оксаламидных соединений присутствуют в общем количестве от 0,001 до 5 процентов массовых в расчете на общую массу композиции на основе полиолефина.
3. Композиция на основе частично-кристаллического полиолефина по п. 1, где композиция на основе частично-кристаллического полиолефина демонстрирует уменьшение дымчатости, по меньшей мере, на 15% по сравнению с дымчатостью термопластичного частично-кристаллического полиолефина в отсутствие одного или нескольких бис-оксаламидных соединений.
4. Композиция на основе частично-кристаллического полиолефина по п. 1, где композиция на основе частично-кристаллического полиолефина демонстрирует увеличение температуры кристаллизации, по меньшей мере, на 4°С по сравнению с температурой кристаллизации термопластичного кристаллизуемого полиолефина в отсутствие одного или нескольких бис-оксаламидных соединений.
5. Композиция частично-кристаллического полиолефина по п.1, где термопластичный полиолефин выбирают из группы, состоящей из статистического сополимера пропилена/α-олефина, сегментированного сополимера пропилена/α-олефина и блок-сополимера пропилена/α-олефина.
6. Композиция на основе частично-кристаллического полиолефина по п. 1, где композиция на основе частично-кристаллического полиолефина дополнительно содержит один или несколько β-нуклеирующих агентов, выбранных из группы, состоящей из: (1) ароматических сорбитолацеталей; (2) нуклеирующих агентов на основе солей фосфорной кислоты; (3) нуклеирующих агентов на основе солей карбоновых кислот; (4) нуклеирующих агентов на основе карбоксиалюминия гидроксида; (5) нуклеирующих агентов на основе солей канифолевой/адиабатической кислоты; (6) моноглицерата цинка (II); (7) нуклеирующих агентов на основе диамидных соединений и (8) нуклеирующих агентов на основе производных тримезиновой кислоты.
7. Способ получения композиции на основе частично-кристаллического полиолефина, включающий:
получение кристаллизуемого полиолефина;
добавление к полиолефину одного или нескольких диалкил-бис-оксаламидных соединений, имеющих формулу:
1
2
1
2
2
1
2
a
b
где R представляет собой спейсерную группу, а каждый R представляет собой периферийную группу, и где каждый из R и R , и R  представляет собой независимо выбранную гидрокарбильную группу, в которой не содержится ни арила, ни замещенного арила, и где каждый из R и R выбирают из группы, состоящей из:
1
20
C-C алкила;
1
20
1
20
1
20
1
20
C-C алкила, замещенного C-C алкиламино, ди(C-C алкил)амино, C-C алкилокси или гидрокси;
2
4
2
4
2
20
3
12
3
12
1
20
(поли(С-С алкокси)) - (С-С алкила); C-C алкенила; С-С циклоалкила; С-С циклоалкила, замещенного 1, 2 или 3 C-C алкилами; циклогексилметила;
1
20
циклогексилметила, замещенного 1, 2 или 3 C-C алкилами;
3
20
3
12
1
20
C-C циклоалкенила; С-С циклоалкенила, замещенного 1, 2 или 3 C-C алкилами;
адамантила;
1
20
адамантила, замещенного C-C алкилом; и
5- или 6-членных гетероциклических групп; и
компаундирование полиолефина вместе с одним или несколькими диалкил-бис-оксаламидными соединениями с использованием одного или нескольких способов, выбранных из группы, состоящей из литьевого формования, формования раздувом, компрессионного формования, формования методом намотки, формования заливкой и медленным вращением формы и экструзии.
8. Способ по п. 7, где одно или несколько бис-оксаламидных соединений добавляют в общем количестве от 0,001 до 5 процентов массовых по отношению к общей массе композиции полиолефина.
9. Способ по п. 7, где каждый из Ra выбирают из группы, состоящей из 1-додецила, 2-этилгексила, циклогексила, втор-бутила и трет-бутила.
10. Способ по п.7, где композиция на основе частично-кристаллического полиолефина демонстрирует увеличение температуры кристаллизации, по меньшей мере, на 5°С по сравнению с температурой кристаллизации полиолефина в отсутствие одного или нескольких бис-оксаламидных соединений.
11. Формованное изделие, содержащее одну или несколько композиций на основе частично-кристаллического полиолефина по любому из пп. 1-6.
12. Формованное изделие по п. 11, где формованное изделие представляет собой изделие, полученное посредством литьевого формования.
13. Формованное изделие по любому из пп. 11-12, где формованное изделие выбирают из группы, состоящей из упаковок для пищевых продуктов, упаковок для напитков, упаковок для непищевых или не являющихся напитками продуктов, пленок, волокон, профилей, труб, бутылок, цистерн и контейнеров.
14. Одноосно-ориентированная пленка или двухосно-ориентированная пленка, которая формируется посредством растяжения пленки по п. 13.
15. Многослойная система, в которой один или несколько слоев содержат одну или несколько композиций частично-кристаллического полиолефина по любому из пп. 1-6.